ОТВЕРЖДАЕМАЯ ПРОЗРАЧНАЯ РЕЗИНОВАЯ КОМПОЗИЦИЯ, ОТВЕРЖДЕННАЯ ПРОЗРАЧНАЯ РЕЗИНОВАЯ КОМПОЗИЦИЯ, ИЗГОТОВЛЕННАЯ ИЗ НЕЕ, И ПРОЦЕСС ЕЕ ПРОИЗВОДСТВА

1. Твердая отверждаемая, прозрачная резиновая композиция, которая после отверждения имеет мутность менее 30%, и общее светопропускание более 80%, измеренное в соответствии с ASTM D1003-13, содержащая:
компонент (а): от 76 до 100 мас.% стирольного блок-сополимера, имеющего 2 или более поливинилароматических блока и, по меньшей мере, один блок полимеризованного сопряженного диена, где стирольный блок-сополимер имеет средневесовую молекулярную массу от 150000 до 250000, поли(винилароматические) блоки имеют средневесовую молекулярную массу от 9000 до 15000, и содержание поли(винилароматических) блоков в стирольном блок-сополимере составляет от 8 до 13 мас.%, в расчете на общий стирольный блок-сополимер;
компоненты (b) и (c): от 0,05 до 8,0 мас.% отверждающего реагента, необязательно с одним со- агентом, и
компонент (d): от 0,01 до 20 мас.% добавок, которые не влияют на прозрачность,
где все количества находятся в процентах по массе от общей массы композиции.
2. Композиция по п.1, в которой компонент (а) выбран из одного или нескольких блоксополимеров, имеющих простую структуру A-B-Y-(B-A)n,
в которой
каждый А независимо представляет собой полимерный блок, составленный, по меньшей мере, на 90 мол.% из алкенилароматического углеводорода;
содержание A по массе от общей массы полимера (PSC) находится в пределах 8-13%;
Y представляет собой остаток связующего агента, имеющего количество функциональных групп более 2;
степень разветвления (DoB) равна n+1, где n представляет собой целое число от 2 до 5, предпочтительно от 2 до 4;
каждый B независимо представляет собой полимерный блок, составленный, по меньшей мере, на 90 мол.% из одного или нескольких сопряженных диенов;
стирольный блок-сополимер имеет эффективность связи (СЕ), по меньшей мере, 90%;
каждый блок А независимо имеет средневесовую молекулярную массу (MW A) в диапазоне от 9000 до 15000 и
каждый блок B независимо имеет средневесовую молекулярную массу (MW B) в диапазоне от 75 000 до 150 000.
3. Композиция по п.2, в которой компонент (а) представляет собой блок-сополимер, блоки A которого имеют среднюю молекулярную массу примерно от 10000 до примерно 12000, а его блоки B имеют среднюю молекулярную массу примерно от 80000 до примерно 120000 и предпочтительно массовый процент блоков А в блочном полимере составляет от 10 до 12 мас.%.
4. Композиция по п.1, в которой компонент (b) представляет собой пероксид, предпочтительно 2,5-диметил-2,5-ди-(трет-бутилперокси)гексан, 1,1-ди(трет-бутилперокси)циклогексан или 2,5-диметил-2,5-ди-(трет-бутилперокси)гексан.
5. Композиция по п.4, в которой со-агент (с) используют в массовом соотношении (b) к (c) 1:2-10, предпочтительно 1:3-7.
6. Композиция по п.1, имеющая, по меньшей мере, одно из следующих свойств:
твердость на дюрометре Типа А (30 секунд) равная 25 или более, измеренная в соответствии с ASTM D2240; и
прочность на разрыв 10 Н/мм или более, измеренная в соответствии с ASTM D624.
7. Способ получения прозрачной отвержденной резиновой композиции из композиции по п.1, где способ включает стадии:
смешивания компонентов (а) и (d) с получением их смеси;
добавления отверждающего реагента (b) и, при необходимости, со-агента (c); и
равномерного замешивая смеси и ее отверждения.
8. Изделие, содержащее композицию, полученную способом по п.7.
9. Изделие по п.8, в котором изделие выбирают из группы, состоящей из трубок, медицинских пробок, катетеров, зубных защитных прокладок и других медицинских приложений, одежды и нижнего белья, дождевиков, очков, масок, игрушек, демпфирующих материалов, строительных компонентов, покрытий для электропроводки, упаковочных материалов, защитных элементов для компьютеров, компьютерной периферии, устройств для контрацепции, игрушек для секса, сосок, одноразовых подгузников, канцелярских принадлежностей, контейнеров, поддонов для пищевых продуктов, мячей для спорта, шаровых стульев, защитных пленок, уплотнений, крышек для ключей.